(57)【要約】  引張強度や引張弾性率、曲げ強度や曲げ弾性率等の機械的強度が高い成形体が得られるシートモールディングコンパウンドを製造できる、シートモールディングコンパウンドの製造方法及び炭素繊維束を提供する。本発明のシートモールディングコンパウンドの製造方法は、長尺の炭素繊維束が裁断された複数のチョップド炭素繊維束にマトリックス樹脂組成物を含浸させることを含むシートモールディングコンパウンドの製造方法であって、前記チョップド炭素繊維束の繊維長が１〜６０ｍｍであり、特定の方法（Ｉ）で算出される前記炭素繊維束の嵩密度が６０〜４００ｇ／Ｌである。
2019220846.tif 000002
【特許請求の範囲】
【請求項１】
長尺の炭素繊維束が裁断された複数のチョップド炭素繊維束にマトリックス樹脂組成物を含浸させることを含むシートモールディングコンパウンドの製造方法であって、
前記チョップド炭素繊維束の繊維長が１〜６０ｍｍであり、
下記方法（Ｉ）で算出される前記炭素繊維束の嵩密度が６０〜４００ｇ／Ｌである、シートモールディングコンパウンドの製造方法。
（方法（Ｉ））
（手順Ｉ−１）炭素繊維束を繊維長が２５ｍｍとなるようにロータリーカッターで裁断した試験用チョップド炭素繊維束１００ｇを２Ｌのメスシリンダー（Φ８８ｍｍ、高さ４８５ｍｍの円柱状）に充填する。
（手順Ｉ−２）メスシリンダー内の前記試験用チョップド炭素繊維束の上部から均一に５００ｇの荷重をかけ、体積に変化が無くなったときの充填された前記試験用チョップド炭素繊維束の総体積（Ｌ）を測定し、前記試験用チョップド炭素繊維束の総質量（１００ｇ）を前記試験用チョップド炭素繊維束の総体積（Ｌ）で除して嵩密度を算出する。
【請求項２】
下記方法（ＩＩ）で算出される前記炭素繊維束のカンチレバー値が１００ｍｍ以上である、請求項１に記載のシートモールディングコンパウンドの製造方法。
（方法（ＩＩ））
（手順ＩＩ−１）炭素繊維束から長さ４０ｃｍの試験用炭素繊維束を切り出す。
（手順ＩＩ−２）水平面と、前記水平面の一端から下方に向かって傾斜する、傾斜角度が４５度の斜面とを有する測定台の、前記水平面上に前記試験用炭素繊維束を載せ、前記試験用炭素繊維束の長さ方向の第１の端部を前記斜面と前記水平面との境界線Ａに合わせ、前記試験用炭素繊維束の上に押さえ板を載せ、前記押さえ板の端部を前記境界線Ａに合わせる。
（手順ＩＩ−３）前記押さえ板を前記斜面側に水平方向に２ｃｍ／秒で移動させ、前記試験用炭素繊維束の前記第１の端部が前記斜面と接触した時点で前記押さえ板の移動を停止させる。
（手順ＩＩ−４）前記手順ＩＩ−３における前記押さえ板の移動距離ｘ（ｍｍ）を測定する。
（手順ＩＩ−５）前記試験用炭素繊維束を裏返し、さらに長さ方向に反転させて長さ方向の第２の端部を前記境界線Ａに合わせ、前記手順ＩＩ−２〜ＩＩ−４と同じ手順で前記押さえ板の移動距離ｙ（ｍｍ）を測定する。
（手順ＩＩ−６）炭素繊維束のカンチレバー値として、移動距離ｘと移動距離ｙとの平均値を算出する。
【請求項３】
前記チョップド炭素繊維束の平均幅Ｗ（ｍｍ）及び平均厚みＨ（ｍｍ）が下記式（１）及び式（２）を満たす、請求項１又は２に記載のシートモールディングコンパウンドの製造方法。
０．０５≦Ｈ≦０．２  ・・・（１）
１０≦Ｗ／Ｈ≦４０  ・・・（２）
【請求項４】
前記チョップド炭素繊維束の平均幅Ｗ（ｍｍ）が０．５〜２．５ｍｍである、請求項３に記載のシートモールディングコンパウンドの製造方法。
【請求項５】
前記炭素繊維束にサイジング剤が付着しており、前記炭素繊維束における前記サイジング剤の付着量が、前記炭素繊維束及び前記サイジング剤の合計質量に対して、０．１〜３．０質量％である、請求項１〜４のいずれか一項に記載のシートモールディングコンパウンドの製造方法。
【請求項６】
前記シートモールディングコンパウンドの質量に対して、前記チョップド炭素繊維束の含有量が４０〜７０質量％であり、前記チョップド炭素繊維束からなる炭素繊維基材の目付けが５００〜２５００ｍｇ／ｍ２である、請求項１〜５のいずれか一項に記載のシートモールディングコンパウンドの製造方法。
【請求項７】
前記マトリックス樹脂組成物が、
成分（Ａ）：１分子中にエチレン性不飽和基を１個以上有する化合物からなる成分、
成分（Ｂ）：ジイソシアネート化合物、
成分（Ｃ）：重合禁止剤、及び
成分（Ｄ）：重合開始剤
を含む、請求項１〜６のいずれか一項に記載のシートモールディングコンパウンドの製造方法。
【請求項８】
前記成分（Ａ）が、下記成分（Ａ−１）及び下記成分（Ａ−２）からなる群から選ばれる少なくとも一種を含む、請求項７に記載のシートモールディングコンパウンドの製造方法。
成分（Ａ−１）：１分子中に１個以上のエチレン性不飽和基及び１個以上の水酸基を有する、不飽和ポリエステル樹脂。
成分（Ａ−２）：１分子中に１個以上のエチレン性不飽和基及び１個以上の水酸基を有する、エポキシ（メタ）アクリレート樹脂。
【請求項９】
前記成分（Ｃ）が、分子中に水酸基を有さない重合禁止剤であり、かつ１００℃以上の温度において、ラジカル重合を引き起こす活性なラジカル種と反応し、ラジカル重合を引き起こさない不活性なラジカル種又は安定な化合物にする作用を有する、請求項７又は８に記載のシートモールディングコンパウンドの製造方法。
【請求項１０】
前記成分（Ｃ）がｐ−ベンゾキノンである、請求項９に記載のシートモールディングコンパウンドの製造方法。
【請求項１１】
前記成分（Ｃ）の含有量が、前記成分（Ａ）の１００質量部に対し、０．００１〜０．１質量部である、請求項７〜１０のいずれか一項に記載のシートモールディングコンパウンドの製造方法。
【請求項１２】
下記方法（Ｉ）で算出される嵩密度が６０〜４００ｇ／Ｌであり、平均幅Ｗ（ｍｍ）及び平均厚みＨ（ｍｍ）が下記式（１）及び式（２）を満たす、炭素繊維束。
０．０５≦Ｈ≦０．２  ・・・（１）
１０≦Ｗ／Ｈ≦４０  ・・・（２）
（方法（Ｉ））
（手順Ｉ−１）炭素繊維束を繊維長が２５ｍｍとなるようにロータリーカッターで裁断した試験用チョップド炭素繊維束１００ｇを２Ｌのメスシリンダー（Φ８８ｍｍ、高さ４８５ｍｍの円柱状）に充填する。
（手順Ｉ−２）メスシリンダー内の前記試験用チョップド炭素繊維束の上部から均一に５００ｇの荷重をかけ、体積に変化が無くなったときの充填された前記試験用チョップド炭素繊維束の総体積（Ｌ）を測定し、前記試験用チョップド炭素繊維束の総質量（１００ｇ）を前記試験用チョップド炭素繊維束の総体積（Ｌ）で除して嵩密度を算出する。
【請求項１３】
下記方法（ＩＩ）で算出されるカンチレバー値が１００ｍｍ以上である、請求項１２に記載の炭素繊維束。
（方法（ＩＩ））
（手順ＩＩ−１）炭素繊維束から長さ４０ｃｍの試験用炭素繊維束を切り出す。
（手順ＩＩ−２）水平面と、前記水平面の一端から下方に向かって傾斜する、傾斜角度が４５度の斜面とを有する測定台の、前記水平面上に前記試験用炭素繊維束を載せ、前記試験用炭素繊維束の長さ方向の第１の端部を前記斜面と前記水平面との境界線Ａに合わせ、前記試験用炭素繊維束の上に押さえ板を載せ、前記押さえ板の端部を前記境界線Ａに合わせる。
（手順ＩＩ−３）前記押さえ板を前記斜面側に水平方向に２ｃｍ／秒で移動させ、前記試験用炭素繊維束の前記第１の端部が前記斜面と接触した時点で前記押さえ板の移動を停止させる。
（手順ＩＩ−４）前記手順ＩＩ−３における前記押さえ板の移動距離ｘ（ｍｍ）を測定する。
（手順ＩＩ−５）前記試験用炭素繊維束を裏返し、さらに長さ方向に反転させて長さ方向の第２の端部を前記境界線Ａに合わせ、前記手順ＩＩ−２〜ＩＩ−４と同じ手順で前記押さえ板の移動距離ｙ（ｍｍ）を測定する。
（手順ＩＩ−６）炭素繊維束のカンチレバー値として、移動距離ｘと移動距離ｙとの平均値を算出する。
【請求項１４】
シートモールディングコンパウンドを製造するための、請求項１２又は１３に記載の炭素繊維束の使用。
【発明の詳細な説明】
【技術分野】
【０００１】
本発明は、シートモールディングコンパウンドの製造方法、シートモールディングコンパウンドの製造に有用な炭素繊維束、及びシートモールディングコンパウンドを製造するための炭素繊維束の使用に関する。
本願は、２０１８年５月１４日に日本出願された特願２０１８−０９２９７３号に基づき優先権を主張し、その内容をここに援用する。
本願は、２０１８年１０月３０日に日本出願された特願２０１８−２０４３３５号に基づき優先権を主張し、その内容をここに援用する。
【背景技術】
【０００２】
シートモールディングコンパウンド（以下、「ＳＭＣ」とも記す。）は、熱硬化性樹脂等を含むマトリックス樹脂組成物と、裁断したチョップド強化繊維束とを配合したコンパウンドである。
ＳＭＣを金型内で加熱加圧成形すると、マトリックス樹脂組成物と強化繊維束とが一体として流動し、金型のキャビティを充填する。そのため、ＳＭＣは、部分的に肉厚の異なる成形品、リブ、ボスを有する成形品等、各種形状の成形品を得るのに有利な中間材であり、自動車の外板、内装材及び構造材料、その他一般産業用途等で広く用いられる。【０００３】
強化繊維のなかでも、炭素繊維は、比強度、比弾性率が最も高く、部材を大幅に軽量化できることから、上述した分野で実用化が進んでおり、ＳＭＣに使用される強化繊維も従来のガラス繊維から炭素繊維への置き換えが進んでいる。【０００４】
多くの場合、ＳＭＣは加圧前に成形体の形状より小さく切断して成形型上に配置し、加圧により成形体の形状へと流動させつつ成形を行う。ＳＭＣのシート化工程において、チョップド強化繊維束の分布ムラや配向ムラが発生すると、成形体の機械的強度物性の低下やバラツキが生じやすい。【０００５】
機械的強度の高い成形体が得られるＳＭＣの製造方法としては、チョップド強化繊維束を薄くする方法がある。
特許文献１には、炭素繊維束（ストランド）を開繊させた後に裁断し、厚みの薄いチョップド炭素繊維束を得た後、熱硬化性樹脂を含浸させてＳＭＣとする方法が開示されている。
特許文献２には、繊維束の厚みを特定の厚み以下に制御したＳＭＣが開示されている。
【先行技術文献】
【特許文献】
【０００６】
【特許文献１】日本国特開２００８−２５４１９１号公報
【特許文献２】国際公開第２０１７／１５９２６４号
【発明の概要】
【発明が解決しようとする課題】
【０００７】
しかし、特許文献１又は２に開示されたＳＭＣは、加圧成形時にチョップド炭素繊維束が変形してしまい、引張強度や引張弾性率、曲げ強度や曲げ弾性率等の機械的強度が充分に高い成形体（ＳＭＣを用いて作製される繊維強化複合材料）が得られにくいことがある。【０００８】
本発明は、引張強度や引張弾性率、曲げ強度や曲げ弾性率等の機械的強度が高い成形体が得られるＳＭＣを製造できる、ＳＭＣの製造方法及び炭素繊維束を提供することを目的とする。
【課題を解決するための手段】
【０００９】
本発明は、以下の構成を有する。【００１０】
［１］長尺の炭素繊維束が裁断された複数のチョップド炭素繊維束にマトリックス樹脂組成物を含浸させることを含むシートモールディングコンパウンドの製造方法であって、
前記チョップド炭素繊維束の繊維長が１〜６０ｍｍであり、
下記方法（Ｉ）で算出される前記炭素繊維束の嵩密度が６０〜４００ｇ／Ｌである、シートモールディングコンパウンドの製造方法。
（方法（Ｉ））
（手順Ｉ−１）炭素繊維束を繊維長が２５ｍｍとなるようにロータリーカッターで裁断した試験用チョップド炭素繊維束１００ｇを２Ｌのメスシリンダー（Φ８８ｍｍ、高さ４８５ｍｍの円柱状）に充填する。
（手順Ｉ−２）メスシリンダー内の前記試験用チョップド炭素繊維束の上部から均一に５００ｇの荷重をかけ、体積に変化が無くなったときの充填された前記試験用チョップド炭素繊維束の総体積（Ｌ）を測定し、前記試験用チョップド炭素繊維束の総質量（１００ｇ）を前記試験用チョップド炭素繊維束の総体積（Ｌ）で除して嵩密度を算出する。
［２］下記方法（ＩＩ）で算出される前記炭素繊維束のカンチレバー値が１００ｍｍ以上である、［１］に記載のシートモールディングコンパウンドの製造方法。
（方法（ＩＩ））
（手順ＩＩ−１）炭素繊維束から長さ４０ｃｍの試験用炭素繊維束を切り出す。
（手順ＩＩ−２）水平面と、前記水平面の一端から下方に向かって傾斜する、傾斜角度が４５度の斜面とを有する測定台の、前記水平面上に前記試験用炭素繊維束を載せ、前記試験用炭素繊維束の長さ方向の第１の端部を前記斜面と前記水平面との境界線Ａに合わせ、前記試験用炭素繊維束の上に押さえ板を載せ、前記押さえ板の端部を前記境界線Ａに合わせる。
（手順ＩＩ−３）前記押さえ板を前記斜面側に水平方向に２ｃｍ／秒で移動させ、前記試験用炭素繊維束の前記第１の端部が前記斜面と接触した時点で前記押さえ板の移動を停止させる。
（手順ＩＩ−４）前記手順ＩＩ−３における前記押さえ板の移動距離ｘ（ｍｍ）を測定する。
（手順ＩＩ−５）前記試験用炭素繊維束を裏返し、さらに長さ方向に反転させて長さ方向の第２の端部を前記境界線Ａに合わせ、前記手順ＩＩ−２〜ＩＩ−４と同じ手順で前記押さえ板の移動距離ｙ（ｍｍ）を測定する。
（手順ＩＩ−６）炭素繊維束のカンチレバー値として、移動距離ｘと移動距離ｙとの平均値を算出する。
［３］前記チョップド炭素繊維束の平均幅Ｗ（ｍｍ）及び平均厚みＨ（ｍｍ）が下記式（１）及び式（２）を満たす、［１］又は［２］に記載のシートモールディングコンパウンドの製造方法。
０．０５≦Ｈ≦０．２  ・・・（１）
１０≦Ｗ／Ｈ≦４０  ・・・（２）
［４］前記チョップド炭素繊維束の平均幅Ｗ（ｍｍ）が０．５〜２．５ｍｍである、［３］に記載のシートモールディングコンパウンドの製造方法。
［５］前記炭素繊維束にサイジング剤が付着しており、前記炭素繊維束における前記サイジング剤の付着量が、前記炭素繊維束及び前記サイジング剤の合計質量に対して、０．１〜３．０質量％である、［１］〜［４］のいずれかに記載のシートモールディングコンパウンドの製造方法。
［６］前記シートモールディングコンパウンドの質量に対して、前記チョップド炭素繊維束の含有量が４０〜７０質量％であり、前記チョップド炭素繊維束からなる炭素繊維基材の目付けが５００〜２５００ｍｇ／ｍ２である、［１］〜［５］のいずれかに記載のシートモールディングコンパウンドの製造方法。
［７］前記マトリックス樹脂組成物が、
成分（Ａ）：１分子中にエチレン性不飽和基を１個以上有する化合物からなる成分、
成分（Ｂ）：ジイソシアネート化合物、
成分（Ｃ）：重合禁止剤、及び
成分（Ｄ）：重合開始剤
を含む、［１］〜［６］のいずれかに記載のシートモールディングコンパウンドの製造方法。
［８］前記成分（Ａ）が、下記成分（Ａ−１）及び下記成分（Ａ−２）からなる群から選ばれる少なくとも一種を含む、［７］に記載のシートモールディングコンパウンドの製造方法。
成分（Ａ−１）：１分子中に１個以上のエチレン性不飽和基及び１個以上の水酸基を有する、不飽和ポリエステル樹脂。
成分（Ａ−２）：１分子中に１個以上のエチレン性不飽和基及び１個以上の水酸基を有する、エポキシ（メタ）アクリレート樹脂。
［９］前記成分（Ｃ）が、分子中に水酸基を有さない重合禁止剤であり、かつ１００℃以上の温度において、ラジカル重合を引き起こす活性なラジカル種と反応し、ラジカル重合を引き起こさない不活性なラジカル種又は安定な化合物にする作用を有する、［７］又は［８］に記載のシートモールディングコンパウンドの製造方法。
［１０］前記成分（Ｃ）がｐ−ベンゾキノンである、［９］に記載のシートモールディングコンパウンドの製造方法。
［１１］前記成分（Ｃ）の含有量が、前記成分（Ａ）の１００質量部に対し、０．００１〜０．１質量部である、［７］〜［１０］のいずれかに記載のシートモールディングコンパウンドの製造方法。
［１２］下記方法（Ｉ）で算出される嵩密度が６０〜４００ｇ／Ｌであり、平均幅Ｗ（ｍｍ）及び平均厚みＨ（ｍｍ）が下記式（１）及び式（２）を満たす、炭素繊維束。
０．０５≦Ｈ≦０．２  ・・・（１）
１０≦Ｗ／Ｈ≦４０  ・・・（２）
（方法（Ｉ））
（手順Ｉ−１）炭素繊維束を繊維長が２５ｍｍとなるようにロータリーカッターで裁断した試験用チョップド炭素繊維束１００ｇを２Ｌのメスシリンダー（Φ８８ｍｍ、高さ４８５ｍｍの円柱状）に充填する。
（手順Ｉ−２）メスシリンダー内の前記試験用チョップド炭素繊維束の上部から均一に５００ｇの荷重をかけ、体積に変化が無くなったときの充填された前記試験用チョップド炭素繊維束の総体積（Ｌ）を測定し、前記試験用チョップド炭素繊維束の総質量（１００ｇ）を前記試験用チョップド炭素繊維束の総体積（Ｌ）で除して嵩密度を算出する。
［１３］下記方法（ＩＩ）で算出されるカンチレバー値が１００ｍｍ以上である、［１２］に記載の炭素繊維束。
（方法（ＩＩ））
（手順ＩＩ−１）炭素繊維束から長さ４０ｃｍの試験用炭素繊維束を切り出す。
（手順ＩＩ−２）水平面と、前記水平面の一端から下方に向かって傾斜する、傾斜角度が４５度の斜面とを有する測定台の、前記水平面上に前記試験用炭素繊維束を載せ、前記試験用炭素繊維束の長さ方向の第１の端部を前記斜面と前記水平面との境界線Ａに合わせ、前記試験用炭素繊維束の上に押さえ板を載せ、前記押さえ板の端部を前記境界線Ａに合わせる。
（手順ＩＩ−３）前記押さえ板を前記斜面側に水平方向に２ｃｍ／秒で移動させ、前記試験用炭素繊維束の前記第１の端部が前記斜面と接触した時点で前記押さえ板の移動を停止させる。
（手順ＩＩ−４）前記手順ＩＩ−３における前記押さえ板の移動距離ｘ（ｍｍ）を測定する。
（手順ＩＩ−５）前記試験用炭素繊維束を裏返し、さらに長さ方向に反転させて長さ方向の第２の端部を前記境界線Ａに合わせ、前記手順ＩＩ−２〜ＩＩ−４と同じ手順で前記押さえ板の移動距離ｙ（ｍｍ）を測定する。
（手順ＩＩ−６）炭素繊維束のカンチレバー値として、移動距離ｘと移動距離ｙとの平均値を算出する。
［１４］シートモールディングコンパウンドを製造するための、［１２］又は［１３］に記載の炭素繊維束の使用。
【発明の効果】
【００１１】
本発明によれば、引張強度や引張弾性率、曲げ強度や曲げ弾性率等の機械的強度が高い成形体が得られるＳＭＣを製造できる。
【図面の簡単な説明】
【００１２】
【図１】方法（ＩＩ）によるカンチレバー値の測定における手順ＩＩ−１、ＩＩ−２について説明する模式図である。
【図２】方法（ＩＩ）によるカンチレバー値の測定における手順ＩＩ−３、ＩＩ−４について説明する模式図である。
【図３】方法（ＩＩ）によるカンチレバー値の測定における手順ＩＩ−５について説明する模式図である。
【図４】方法（ＩＩ）によるカンチレバー値の測定における手順ＩＩ−５について説明する模式図である。
【発明を実施するための形態】
【００１３】
本発明のＳＭＣの製造方法は、長尺の炭素繊維束が裁断された複数のチョップド炭素繊維束にマトリックス樹脂組成物を含浸させることを含む。
本発明のＳＭＣの製造方法においては、チョップド炭素繊維束の繊維長が１〜６０ｍｍであり、裁断される長尺の炭素繊維束として、後述の方法（Ｉ）で算出される嵩密度が６０〜４００ｇ／Ｌである炭素繊維束を用いる。また、裁断される長尺の炭素繊維束は、後述の方法（ＩＩ）で算出されるカンチレバー値が１００ｍｍ以上であることが好ましい。
【００１４】
（炭素繊維束）
炭素繊維束を構成する炭素繊維としては、例えばポリアクリロニトリル（ＰＡＮ）系炭素繊維、レーヨン系炭素繊維、ピッチ系炭素繊維等が挙げられる。
炭素繊維束のフィラメント数は、通常１０００〜６００００本程度である。
【００１５】
複数のチョップド炭素繊維束を得るために裁断される長尺の炭素繊維束は、後述の方法（Ｉ）で算出される嵩密度が６０〜４００ｇ／Ｌである。
【００１６】
以下、炭素繊維束の嵩密度を算出するための方法（Ｉ）について説明する。
【００１７】
（手順Ｉ−１）裁断される長尺の炭素繊維束を繊維長が２５ｍｍとなるようにロータリーカッターで裁断した試験用チョップド炭素繊維束１００ｇを２Ｌのメスシリンダー（Φ８８ｍｍ、高さ４８５ｍｍの円柱状）に充填する。
【００１８】
（手順Ｉ−２）メスシリンダー内の試験用チョップド炭素繊維束の上部から均一に５００ｇの荷重をかけ、体積に変化が無くなったときの充填された試験用チョップド炭素繊維束の総体積Ｖ（Ｌ）を測定し、試験用チョップド炭素繊維束の総質量Ｍ（ｇ：Ｍ＝１００ｇ）を総体積Ｖ（Ｌ）で除して嵩密度（ｇ／Ｌ）を算出する。
【００１９】
方法（Ｉ）で算出される嵩密度は、ＳＭＣを製造するためのチョップド炭素繊維束からなる炭素繊維基材の嵩密度を擬似的に表した値である。
【００２０】
方法（Ｉ）で測定される、複数のチョップド炭素繊維束を得るために裁断される長尺の炭素繊維束の嵩密度は、６０〜４００ｇ／Ｌであり、７０〜３５０ｇ／Ｌが好ましく、８０〜３２０ｇ／Ｌがより好ましく、１００〜２８０ｇ／Ｌがさらに好ましく、１３０〜２５０ｇ／Ｌが特に好ましい。
方法（Ｉ）で測定される炭素繊維束の嵩密度が前記範囲内であれば、ＳＭＣ中でチョップド炭素繊維束同士が強固に絡み合うため、高強度の成形体を得ることができる。
【００２１】
嵩密度は炭素繊維束のカンチレバー値によっても変動するが、炭素繊維束の嵩密度の値を前記範囲とすることで、チョップド炭素繊維束の剛直さと樹脂含浸性を両立することが可能となり、機械的強度特性の向上が可能となる。
【００２２】
方法（Ｉ）で測定される炭素繊維束の嵩密度が６０ｇ／Ｌ以上であれば、ＳＭＣ製造時の樹脂含浸性に優れるため、成形体の機械的特性が向上する。方法（Ｉ）で測定される炭素繊維束の嵩密度は、好ましくは７０ｇ／Ｌ以上であり、より好ましくは８０ｇ／Ｌ以上であり、さらに好ましくは１００ｇ／Ｌ以上であり、特に好ましくは１３０ｇ／Ｌ以上である。
【００２３】
また、方法（Ｉ）で測定される炭素繊維束の嵩密度が４００ｇ／Ｌ以下であれば、ＳＭＣ中でチョップド炭素繊維束同士が強固に絡み合うため、高強度の成形体を得ることができる。方法（Ｉ）で測定される炭素繊維束の嵩密度は、好ましくは３５０ｇ／Ｌ以下であり、より好ましくは３２０ｇ／Ｌ以下であり、さらに好ましくは２８０ｇ／Ｌ以下であり、特に好ましくは２５０ｇ／Ｌ以下である。
【００２４】
複数のチョップド炭素繊維束を得るために裁断される長尺の炭素繊維束は、さらに後述の方法（ＩＩ）で算出されるカンチレバー値が１００ｍｍ以上であることが好ましい。
【００２５】
以下、炭素繊維束のカンチレバー値を算出するための方法（ＩＩ）について、図１〜４に基づいて説明する。
【００２６】
（手順ＩＩ−１）炭素繊維束から長さ４０ｃｍの試験用炭素繊維束１００を切り出す。
【００２７】
（手順ＩＩ−２）図１に示すように、水平面１２と、水平面１２の一端から下方に向かって傾斜する、傾斜角度が４５度の斜面１４とを有する測定台１０の、水平面１２上に試験用炭素繊維束１００を載せる。このとき、試験用炭素繊維束１００の長さ方向の第１の端部１０２を斜面１４と水平面１２との境界線Ａに合わせる。試験用炭素繊維束１００の上に押さえ板２００を載せ、押さえ板２００の端部２０２を境界線Ａに合わせる。
【００２８】
（手順ＩＩ−３）図２に示すように、押さえ板２００を斜面１４側に水平方向に２ｃｍ／秒で移動させ、試験用炭素繊維束１００の第１の端部１０２が斜面１４と接触した時点で押さえ板２００の移動を停止させる。
【００２９】
（手順ＩＩ−４）手順ＩＩ−３における押さえ板２００の移動距離ｘ（ｍｍ）を測定する。
【００３０】
（手順ＩＩ−５）図３に示すように、試験用炭素繊維束１００を裏返し、さらに長さ方向に反転させて長さ方向の第２の端部１０４を境界線Ａに合わせる。図４に示すように、手順ＩＩ−２〜ＩＩ−４と同じ手順で、試験用炭素繊維束１００の第２の端部１０４が斜面１４と接触した時点で押さえ板２００の移動を停止させ、押さえ板２００の移動距離ｙ（ｍｍ）を測定する。
【００３１】
（手順ＩＩ−６）炭素繊維束のカンチレバー値として、移動距離ｘと移動距離ｙとの平均値を算出する。
【００３２】
押さえ板２００の大きさは、測定に支障がない大きさであればよく、例えば、縦１０００ｍｍ×横２００ｍｍ×厚み５ｍｍの板とすることができる。
押さえ板２００の重さは、測定に支障がない重さであればよく、例えば、１０００ｇとすることができる。
【００３３】
方法（ＩＩ）で測定される、複数のチョップド炭素繊維束を得るために裁断される長尺の炭素繊維束のカンチレバー値は、１００ｍｍ以上が好ましく、１２０ｍｍ以上３００ｍｍ以下がより好ましく、１３０ｍｍ以上２００ｍ以下がさらに好ましく、１４０ｍｍ以上１９０ｍｍ以下が特に好ましい。
【００３４】
方法（ＩＩ）で測定される炭素繊維束のカンチレバー値が１００ｍｍ以上であれば、炭素繊維束が剛直なストランドとなり、裁断後のマトリックス樹脂組成物の含浸時に炭素繊維束の厚みが急激に変化しない。すなわち、ＳＭＣ製造時にチョップド炭素繊維束の形態が乱れ、折り畳まりや曲がりによって炭素繊維束の幅や厚みが急激に変化することを抑制できる。また、成形時にチョップド炭素繊維束の厚みが急激に変化することも抑制できる。そのため、成形時にチョップド炭素繊維束同士が３次元的ネットワークを形成しやすく、成形体の曲げ強度や曲げ弾性率といった機械的強度特性が高くなる。方法（ＩＩ）で測定される炭素繊維束のカンチレバー値は、より好ましくは１２０ｍｍ以上であり、さらに好ましくは１３０ｍｍ以上であり、特に好ましくは１４０ｍｍ以上である。
【００３５】
また、方法（ＩＩ）で測定される炭素繊維束のカンチレバー値が３００ｍｍ以下であれば、ＳＭＣ製造時の樹脂含浸性に優れるため、成形体の機械的特性が向上する傾向にあり、より好ましい。方法（ＩＩ）で測定される炭素繊維束のカンチレバー値は、さらに好ましくは２００ｍｍ以下であり、特に好ましくは１９０ｍｍ以下である。
【００３６】
炭素繊維束のカンチレバー値は、炭素繊維束に付着するサイジング剤の組成や付着量等により調節できる。複数のチョップド炭素繊維束を得るために裁断される長尺の炭素繊維束として、サイジング剤が付着した炭素繊維束を用いる場合、本発明における炭素繊維束のカンチレバー値は、サイジング剤が付着した炭素繊維束についての測定値である。
複数のチョップド炭素繊維束を得るために裁断される長尺の炭素繊維束として、サイジング剤が付着した炭素繊維束を用いてもよい。
【００３７】
炭素繊維束にサイジング剤が付着している場合、炭素繊維束に付着するサイジング剤としては、特に限定されず、炭素繊維束に通常用いられるサイジング剤を用いることができる。
炭素繊維束へのサイジング剤の付着方法としては、特に限定されず、例えば、水又は有機溶剤にサイジング剤を分散又は溶解させたサイジング剤液を、炭素繊維束に塗布して乾燥する方法が挙げられ、サイジング剤液の炭素繊維束への塗布方法としては、ローラー浸漬法、ローラー接触法等が挙げられる。
【００３８】
炭素繊維束におけるサイジング剤の付着量は、炭素繊維束及びサイジング剤の合計質量に対して、０．１〜３．０質量％が好ましく、０．５〜２．０質量％がより好ましい。
炭素繊維束におけるサイジング剤の付着量が前記下限値以上であれば、炭素繊維束を裁断する際に良好な収束性が確保されやすい。炭素繊維束におけるサイジング剤の付着量が前記上限値以下であれば、チョップド炭素繊維束がＳＭＣ中に均一に分散しやすい。
【００３９】
炭素繊維束におけるサイジング剤の付着量は、サイジング剤液の濃度や絞り量により調節することができる。
【００４０】
本発明のＳＭＣの製造方法においては、方法（Ｉ）で算出される嵩密度が６０〜４００ｇ／Ｌであり、好ましくは、さらに方法（ＩＩ）で算出されるカンチレバー値が１００ｍｍ以上である長尺の炭素繊維束が裁断された複数のチョップド炭素繊維束にマトリックス樹脂組成物を含浸させること（以下、「含浸工程」とも記す。）を含む。本発明のＳＭＣの製造方法においては、例えば、上記の含浸工程のほか、裁断工程や増粘工程を含んでもよい。
【００４１】
裁断工程：含浸工程に先立ち、複数のチョップド炭素繊維束を得るために、方法（Ｉ）で算出される嵩密度が６０〜４００ｇ／Ｌであり、好ましくは、さらに方法（ＩＩ）で算出されるカンチレバー値が１００ｍｍ以上である長尺の炭素繊維束を裁断する。
含浸工程：ＳＭＣ前駆体を得るために、裁断工程で得られた複数のチョップド炭素繊維束からなる炭素繊維基材にマトリックス樹脂組成物を含浸する。
増粘工程：含浸工程のあと、ＳＭＣを得るために、ＳＭＣ前駆体中のマトリックス樹脂組成物を増粘させる。
【００４２】
（裁断工程）
複数のチョップド炭素繊維束を得るために、長尺の炭素繊維束を裁断する方式としては、特に限定されないが、大量生産性の点から、ロータリーカッター方式が好ましい。
ロータリーカッターによる裁断では、炭素繊維束の厚みが充分に薄ければ、切り損じが生じたり、ロータにトウが巻き付いて操作不能になったり、チョップド炭素繊維束の形態に不具合が生じたりすることを抑制しやすい。そのため、ロータリーカッターにより裁断する場合、炭素繊維束の厚みは薄いほうが好ましい。
【００４３】
裁断工程で得られるチョップド炭素繊維束の繊維長は、１〜６０ｍｍであり、１〜２５ｍｍが好ましい。
チョップド炭素繊維束の繊維長が前記下限値以上であれば、機械的強度が高い成形体が得られやすい。
チョップド炭素繊維束の繊維長が前記上限値以下であれば、ＳＭＣをプレス成形する際に良好な流動性が得られやすい。
【００４４】
複数のチョップド炭素繊維束を得るために裁断される裁断直前の長尺の炭素繊維束、及び長尺の炭素繊維束が裁断されたチョップド炭素繊維束の平均幅Ｗ（ｍｍ）及び平均厚みＨ（ｍｍ）は、下記式（１）及び式（２）を満たすことが好ましい。
０．０５≦Ｈ≦０．２  ・・・（１）
１０≦Ｗ／Ｈ≦４０  ・・・（２）
なお、平均幅Ｗ（ｍｍ）及び平均厚みＨ（ｍｍ）は、３００個のチョップド炭素繊維束について測定した幅及び厚みの平均値である。
【００４５】
チョップド炭素繊維束の平均厚みＨは、０．０５ｍｍ以上０．２ｍｍ以下が好ましく、０．０７ｍｍ以上０．１５ｍｍ以下がより好ましく、０．０８ｍｍ以上０．１３ｍｍ以下がさらに好ましい。
チョップド炭素繊維束の平均厚みＨが０．０５ｍｍ以上であれば、チョップド繊維束の取り扱いが容易であり、さらに、炭素繊維基材にマトリックス樹脂組成物を含浸させることが容易になる。チョップド炭素繊維束の平均厚みＨは、より好ましくは０．０７ｍｍ以上であり、さらに好ましくは０．０８ｍｍ以上である。
チョップド炭素繊維束の平均厚みＨが０．２ｍｍ以下であれば、機械的強度が高い成形体が得られやすい。チョップド炭素繊維束の平均厚みＨは、より好ましくは０．１５ｍｍ以下であり、さらに好ましくは０．１３ｍｍ以下である。
【００４６】
Ｗ／Ｈは、１０以上４０以下が好ましく、１５以上３０以下がより好ましい。
Ｗ／Ｈが前記範囲であれば、機械的強度が高い成形体が得られやすい。
【００４７】
チョップド炭素繊維束の平均幅Ｗは、２．５ｍｍ以下が好ましく、２．０ｍｍ以下がより好ましく、１．８ｍｍ以下がさらに好ましく、１．５ｍｍ以下が特に好ましい。
チョップド炭素繊維束の平均幅Ｗが２．５ｍｍ以下であれば、ＳＭＣ中でチョップド炭素繊維束同士が強固に絡み合い、機械的強度が高い成形体が得られやすい。
チョップド炭素繊維束の平均幅Ｗの下限値は、実質的には０．５ｍｍ程度である。
【００４８】
チョップド炭素繊維束の平均幅Ｗ及び平均厚みＨは、裁断直前の複数のチョップド炭素繊維束を得るために裁断される長尺の炭素繊維束の幅と厚みにより調整でき、裁断直前の複数のチョップド炭素繊維束を得るために裁断される長尺の炭素繊維束の幅と厚みは、裁断工程における裁断直前に、例えばエアーや振動による開繊や、複数の刃物による分繊を行うことにより調節してもよい。
【００４９】
（含浸工程）
ＳＭＣ前駆体を得るために、裁断工程で得られた複数のチョップド炭素繊維束からなる炭素繊維基材にマトリックス樹脂組成物を含浸する方法としては、特に限定されないが、例えば、以下の方法が挙げられる。
２枚のキャリアフィルムのそれぞれにマトリックス樹脂組成物を塗工し、マトリックス樹脂組成物層を形成する。一方のキャリアフィルムのマトリックス樹脂組成物層上にチョップド炭素繊維束からなる炭素繊維基材を形成するために、マトリックス樹脂組成物層上にチョップド炭素繊維束を繊維方向がランダムになるように散布する。炭素繊維基材上に、他方のキャリアフィルムをマトリックス樹脂組成物層側が炭素繊維基材側に向くように重ね、上下方向から圧着し、炭素繊維基材の炭素繊維束間及び炭素繊維束内にマトリックス樹脂組成物を含浸させる。
【００５０】
キャリアフィルムとしては、特に限定されず、例えばポリプロピレン製のフィルムを用いることができる。
【００５１】
マトリックス樹脂組成物の塗工量及びチョップド炭素繊維束の散布量は、得られるＳＭＣ前駆体中の炭素繊維束の含有量に応じて適宜設定できる。
ＳＭＣ前駆体におけるチョップド炭素繊維束の含有量は、ＳＭＣ前駆体の総質量に対し、４０〜７０質量％が好ましく、４５〜６０質量％がより好ましい。
ＳＭＣ前駆体におけるチョップド炭素繊維束の含有量が前記下限値以上であれば、チョップド炭素繊維束による補強効果が充分に発揮され、機械的強度がより高い成形体が得られやすい。
ＳＭＣ前駆体におけるチョップド炭素繊維束の含有量が前記上限値以下であれば、ＳＭＣの成形時の流動性がより優れる。
【００５２】
一方のキャリアフィルムのマトリックス樹脂組成物層上に形成された、チョップド炭素繊維束からなる炭素繊維基材の目付けは、例えば５００〜２５００ｍｇ／ｍ２とすることができる。
【００５３】
（マトリックス樹脂組成物）
マトリックス樹脂組成物としては、エポキシ樹脂、フェノール樹脂、不飽和ポリエステル樹脂、ビニルエステル樹脂、フェノキシ樹脂、アルキド樹脂、ウレタン樹脂、尿素性樹脂、メラミン樹脂、マレイミド樹脂、シアネート樹脂等の熱硬化性樹脂や、ポリオレフィン系樹脂、ポリアミド系樹脂、ポリエステル系樹脂、ポリフェニレンサルファイド樹脂、ポリエーテルケトン樹脂、ポリエーテルスルフォン樹脂、芳香族ポリアミド樹脂等の熱可塑性樹脂を使用することができ、特に限定されるものではないが、例えば、後述の成分（Ａ）、成分（Ｂ）、及び成分（Ｃ）を含むものが挙げられる。
マトリックス樹脂組成物が成分（Ａ）、成分（Ｂ）、及び成分（Ｃ）を含むことで、ＳＭＣ製造時におけるマトリックス樹脂組成物の炭素繊維束への含浸性が優れる。そのため、機械的強度がより高い成形体が得られやすい。さらに、ＳＭＣの保管時、輸送時等における経時的な成形時の流動性の低下が抑制され、流動安定性に優れる。そのため、長期の保管後においてもＳＭＣを良好に成形できる。また、欠損、変形、フクレ等の不具合が少なく精度、外観等に優れた成形体が得られやすい。
【００５４】
マトリックス樹脂組成物は、成分（Ａ）、成分（Ｂ）、及び成分（Ｃ）に加えて、成分（Ｄ）をさらに含むことが好ましい。
マトリックス樹脂組成物は、必要に応じて、本発明の効果を損なわない範囲で、成分（Ａ）、成分（Ｂ）、成分（Ｃ）、及び成分（Ｄ）以外の他の成分をさらに含んでもよい。
【００５５】
（成分（Ａ））
成分（Ａ）は、１分子中にエチレン性不飽和基を１個以上有する化合物からなる成分である。成分（Ａ）は、１分子中にエチレン性不飽和基を１個以上有し、かつ水酸基を１個以上有する化合物からなる成分であることが好ましい。
【００５６】
成分（Ａ）は、下記成分（Ａ−１）及び下記成分（Ａ−２）からなる群から選ばれる少なくとも一種を含むことが好ましい。
・成分（Ａ−１）：１分子中に１個以上のエチレン性不飽和基及び１個以上の水酸基を有する、不飽和ポリエステル樹脂。
・成分（Ａ−２）：１分子中に、１個以上のエチレン性不飽和基及び１個以上の水酸基を有する、エポキシ（メタ）アクリレート樹脂。
【００５７】
マトリックス樹脂組成物がエチレン性不飽和基を有する成分（Ａ）を含むことで、マトリックス樹脂組成物が熱硬化性を有する。
成分（Ａ）が不飽和ポリエステル樹脂及びエポキシ（メタ）アクリレート樹脂からなる群から選ばれる少なくとも一種を含む場合、マトリックス樹脂組成物の硬化時の重合性がより優れる。
不飽和ポリエステル樹脂又はエポキシ（メタ）アクリレート樹脂が水酸基を有することで、成分（Ｂ）との組み合わせにより、マトリックス樹脂組成物を増粘させることができる。
【００５８】
成分（Ａ）を構成する化合物は、一種でもよく二種以上でもよい。
成分（Ａ）を構成する化合物が一種である場合、その化合物は、成分（Ａ−１）及び成分（Ａ−２）からなる群から選ばれる少なくとも一種である。
成分（Ａ）を構成する化合物が二種以上である場合、それらの化合物の全てが成分（Ａ−１）及び成分（Ａ−２）からなる群から選ばれる少なくとも一種であってもよく、それらの化合物の一部が成分（Ａ−１）及び成分（Ａ−２）からなる群から選ばれる少なくとも一種であり、残部がそれら以外の他の化合物（例えば後述する重合性ビニル単量体）であってもよい。
成分（Ａ）が他の化合物を含む場合、他の化合物は、１分子中に水酸基を１個以上有する化合物であってもよく、水酸基を有さない化合物であってもよく、それらの両方であってもよい。
【００５９】
成分（Ａ−１）としては、公知の不飽和ポリエステル樹脂から適宜選択することができる。
【００６０】
成分（Ａ−１）が１分子中に有するエチレン性不飽和基の数は、１個以上であればよい。
エチレン性不飽和基の数が前記上限値以下であれば、マトリックス樹脂組成物の硬化時の重合性がより優れる。
【００６１】
成分（Ａ−１）が１分子中に有する水酸基の数は、１〜２．５個が好ましい。
水酸基の数が前記下限値以上であれば、成分（Ｂ）との組み合わせ時、マトリックス樹脂組成物の持つ増粘性がより優れる。
水酸基の数が前記上限値以下であれば、成分（Ｂ）との組み合わせ時、マトリックス樹脂組成物の流動性がより優れる。
【００６２】
成分（Ａ−１）は、典型的には、α，β−オレフィン系不飽和ジカルボン酸と２価のグリコールとの縮合で合成された不飽和ポリエステル樹脂（α，β−オレフィン系不飽和ジカルボン酸と２価のグリコールとの重縮合体）である。
不飽和ポリエステル樹脂の合成においては、これら２成分のほかに、α，β−オレフィン系不飽和ジカルボン酸以外のジカルボン酸（飽和ジカルボン酸、芳香族ジカルボン酸等）、ジカルボン酸と反応するジシクロペンタジエン、２価のグリコール以外のアルコール（１価のアルコール（モノオール）、３価のアルコール（トリオール）等）等を併用することができる。
【００６３】
α，β−オレフィン系不飽和ジカルボン酸としては、例えばマレイン酸、フマル酸、イタコン酸、シトラコン酸、及びこれらジカルボン酸の無水物等が挙げられる。中でもフマル酸が好ましい。
【００６４】
α，β−オレフィン系不飽和ジカルボン酸と併用可能な他のジカルボン酸としては、例えばアジピン酸、セバシン酸、コハク酸、グルコン酸、フタル酸無水物、ｏ−フタル酸、イソフタル酸、テレフタル酸、テトラヒドロフタル酸、テトラクロロフタル酸等が挙げられる。中でもイソフタル酸が好ましい。
【００６５】
２価のグリコールとしては、例えばアルカンジオール、オキサアルカンジオール、ビスフェノールＡのアルキレンオキサイド付加物等が挙げられる。アルキレンオキサイドとしては、エチレンオキシド、プロピレンオキシド等が挙げられる。
【００６６】
アルカンジオールとしては、例えばエチレングリコール、１，２−プロピレングリコール、１，３−プロピレングリコール、１，３−ブタンジオール、１，４−ブタンジオール、ネオペンチルグリコール、１，５−ペンタンジオール、１，６−ヘキサンジオール、シクロヘキサンジオール等が挙げられる。
オキサアルカンジオールとしては、例えばジオキシエチレングリコール、ジプロピレングリコール、トリエチレングリコール等が挙げられる。
【００６７】
上記の中でも、２価のグリコールとしては、ネオペンチルグリコール及びジプロピレングリコールが好ましい。
【００６８】
グリコールと併用可能な１価あるいは３価のアルコールとしては、例えばオクチルアルコール、オレイルアルコール、トリメチロールプロパン等が挙げられる。
【００６９】
成分（Ａ−２）としては、公知のエポキシ（メタ）アクリレート樹脂から適宜選択することができる。
【００７０】
成分（Ａ−２）が１分子中に有するエチレン性不飽和基の数は、１〜２個が好ましい。
エチレン性不飽和基の数が前記上限値以下であれば、マトリックス樹脂組成物の硬化時の重合性がより優れる。
【００７１】
成分（Ａ−２）が１分子中に有する水酸基の数は、１〜２．５個が好ましい。
水酸基の数が前記下限値以上であれば、成分（Ｂ）との組み合わせ時、マトリックス樹脂組成物の持つ増粘性がより優れる。
水酸基の数が前記上限値以下であれば、成分（Ｂ）との組み合わせ時、マトリックス樹脂組成物の流動性がより優れる。
【００７２】
成分（Ａ−２）は、典型的には、エポキシ樹脂成分と不飽和一塩基酸成分との反応から得られる不飽和酸エポキシエステルである。
エポキシ樹脂成分は、１分子中に少なくとも２個のエポキシ基を有する化合物であり、例えば、ビスフェノールＡ、ビスフェノールＦ、ブロム化ビスフェノールＡに代表されるビスフェノール化合物を主骨格としたジグリシジルエーテル型エポキシ樹脂；フェノールノボラック、クレゾールノボラック、ブロム化フェノールノボラックに代表される多核フェノール化合物を主骨格としたポリグリシジルエーテル型エポキシ樹脂；ダイマー酸、トリメリット酸に代表される有機多塩基酸を主骨格とするポリグリシジルエステル型エポキシ樹脂；ビスフェノールＡのエチレンオキサイドもしくはプロピレンオキサイド付加物、グリコール、及び水添ビスフェノールＡ等のジオール化合物を主骨格としたグリシジルエーテル型エポキシ樹脂等が挙げられる。
これらのエポキシ樹脂は一種を単独で使用してもよく複数種を併用してもよい。
上記の中でも、エポキシ樹脂成分としては、ビスフェノールＡを主骨格としたジグリシジルエーテル型エポキシ樹脂が好ましい。
【００７３】
不飽和一塩基酸成分は、エチレン性不飽和基を有する一塩基酸であり、例えばアクリル酸、メタクリル酸、クロトン酸、ソルビン酸等が挙げられる。
これらの不飽和一塩基酸成分は一種を単独で使用してもよく複数種を併用してもよい。
上記の中でも、不飽和一塩基酸成分としては、アクリル酸が好ましい。
【００７４】
成分（Ａ−１）、成分（Ａ−２）はそれぞれ一種を単独で使用してもよく、複数種を併用してもよい。
【００７５】
成分（Ａ）は、成分（Ａ−１）及び成分（Ａ−２）以外の他の化合物をさらに含んでもよい。
他の化合物としては、エチレン性不飽和基を有する化合物であれば特に制限はなく、例えば、重合性ビニル単量体、成分（Ａ−１）以外の不飽和ポリエステル樹脂（例えば、水酸基を有さない不飽和ポリエステル樹脂）、成分（Ａ−２）以外のエポキシ（メタ）アクリレート樹脂（例えば、水酸基を有さないエポキシ（メタ）アクリレート樹脂）等が挙げられる。
【００７６】
重合性ビニル単量体は、エチレン性不飽和基を有する単量体である。重合性ビニル単量体は反応性希釈剤として機能する。
重合性ビニル単量体としては、例えばスチレン、塩化ビニル等の水酸基を有さない重合性ビニル単量体；ヒドロキシエチル（メタ）アクリレートやヒドロキシプロピル（メタ）アクリレート等の水酸基を有する重合性ビニル単量体等が挙げられる。
これらの重合性ビニル単量体は一種を単独で使用してもよく複数種を併用してもよい。
【００７７】
成分（Ａ−１）以外の不飽和ポリエステル樹脂や成分（Ａ−２）以外のエポキシ（メタ）アクリレート樹脂としては、ＳＭＣ材料として通常用いられている不飽和ポリエステル樹脂及びエポキシ（メタ）アクリレート樹脂から適宜選択することができる。
【００７８】
成分（Ａ）中の成分（Ａ−１）と成分（Ａ−２）との合計の含有量は、成分（Ａ）の総質量に対し、９０質量％以上が好ましく、９５質量％以上がより好ましく、１００質量％が最も好ましい。すなわち、成分（Ａ）が、成分（Ａ−１）及び成分（Ａ−２）の一方又は両方のみからなることが最も好ましい。
【００７９】
（成分（Ｂ））
成分（Ｂ）は、ジイソシアネート化合物である。
成分（Ｂ）は、マトリックス樹脂組成物において増粘剤として作用する。成分（Ａ）が水酸基を有する場合、成分（Ａ）が有する水酸基と成分（Ｂ）が有するイソシアネート基とが反応することにより、エチレン性不飽和基含有プレポリマーが生じ、ＳＭＣに適度な粘度を生じさせる。
【００８０】
成分（Ｂ）としては、例えば、式：ＯＣＮ−Ｒ１−ＮＣＯ（ただし、Ｒ１は炭化水素基である。）で表されるジイソシアネート化合物（Ｂ−１）、ジイソシアネートプレポリマー（Ｂ−２）、それらの変性物等が挙げられる。
【００８１】
ジイソシアネート化合物（Ｂ−１）としては、例えば２，４−トルエンジイソシアネート、２，６−トルエンジイソシアネート、４，４’−ジフェニルメタンジイソシアネート、イソホロンジイソシアネート、ヘキサメチレンジイソシアネート等が挙げられる。
【００８２】
ジイソシアネートプレポリマー（Ｂ−２）としては、例えば、水酸基を有するポリエーテルポリオール又はポリエステルポリオールとジイソシアネート化合物（Ｂ−１）との反応により得られる、両末端にイソシアネート基を有するジイソシアネートプレポリマーが挙げられる。
【００８３】
（成分（Ｃ））
成分（Ｃ）は、重合禁止剤である。
成分（Ｃ）は、水酸基を有さず、かつ活性なラジカル種と反応し、不活性なラジカル種又は安定な化合物を生成しうる化合物であることが好ましい。具体的には、成分（Ｃ）は、分子中に水酸基を有さない重合禁止剤であり、かつ１００℃以上の温度において、ラジカル重合を引き起こす活性なラジカル種と反応し、ラジカル重合を引き起こさない不活性なラジカル又は安定な化合物にする作用を有することが好ましい。
【００８４】
「ラジカル重合を引き起こす活性なラジカル種と反応し、ラジカル重合を引き起こさない不活性なラジカル又は安定な化合物にする作用」とは、要するに、活性なラジカル種を捕捉する作用、いわゆる重合禁止作用である。つまり、成分（Ｃ）は、１００℃以上の温度において重合禁止作用を示す重合禁止剤であることが好ましい。
【００８５】
マトリックス樹脂組成物が成分（Ｃ）を含むことで、後述する増粘工程の際に微量に生じる活性なラジカル種（例えば、後述する成分（Ｄ）から生じるラジカル）が成分（Ｃ）によって捕捉され、活性なラジカル種による反応（成分（Ａ）の重合、架橋反応等）の進行が抑制される。このため、ＳＭＣの成形時（硬化反応時）の流動性の低下を抑制できる。
【００８６】
成分（Ｃ）が重合禁止作用を示す温度は、１００〜１４０℃が好ましい。
成分（Ｃ）等の重合禁止剤が重合禁止作用を示す温度は、示差走査熱量測定（ＤＳＣ）により確認できる。
【００８７】
成分（Ｃ）は、分子中に水酸基を有さないことが好ましい。
前記のような重合禁止作用を示す重合禁止剤の中には、例えばハイドロキノンのような水酸基を有する化合物が存在する。重合禁止剤が水酸基を有すると、重合禁止剤と成分（Ｂ）が有するイソシアネート基とが反応する。その結果、本来、成分（Ａ）と反応して増粘剤としての作用を期待していたイソシアネート基が失われてしまうため、増粘効果が阻害される。また、この反応により、重合禁止剤としてのラジカル捕捉作用が充分に作用せず、ＳＭＣの成形温度付近（１２０〜１６０℃）でのラジカルの補捉作用が充分働かず、成形時の流動性が損なわれる。
成分（Ｃ）が水酸基を有さないことで、増粘効果が阻害されず、また成形時の流動性が損なわれない。
【００８８】
成分（Ｃ）としては、上記条件を満たすものであればよく、一般に重合禁止剤として知られている各種の化合物の中から、適宜選択することができる。
成分（Ｃ）の好ましい例として、ｐ−ベンゾキノン、ナフトキノン、フェナンスラキノン、ｐ−キシロキノン、ｐ−トルキノン、２，６−ジクロロキノン、２，５−ジフェニル−ｐ−ベンゾキノン、２，５−ジアセトキシ−ｐ−ベンゾキノン、２，５−ジカプロキシ−ｐ−ベンゾキノン等のキノン類が挙げられる。これらキノン類は、後述する成分（Ｄ）から生じるラジカル、特に有機過酸化物から生じるラジカルの補捉作用が非常に強く、成形時の流動性の低下を顕著に抑制するため、ＳＭＣの保存安定性が特に優れる。
これらのキノン類は一種を単独で使用してもよく、複数種を併用してもよい。
上記の中でも、成分（Ｃ）としては、ｐ−ベンゾキノンが好ましい。
【００８９】
なお、１００℃以上の温度において前記の重合禁止作用を示す、水酸基を有する化合物としては、例えばカテコール、ｔ−ブチルカテコール等のカテコール類、ハイドロキノン、ｐ−ｔ−ブチルカテコール、２，５−ｔ−ブチルハイドロキノン、モノ−ｔ−ブチルハイドロキノン等のハイドロキノン類が挙げられる。
これらの化合物は、キノン類と同様に、ラジカルの補捉作用が非常に強い。しかし、水酸基を有するため、増粘効果を阻害する、ラジカル捕捉作用が充分に作用しない等の懸念が生じうる。
【００９０】
（成分（Ｄ））
成分（Ｄ）は、重合開始剤である。
成分（Ｄ）に特に制限はなく、通常のエポキシ（メタ）アクリレート樹脂や不飽和ポリエステル樹脂の硬化の際に使用される重合開始剤から選択することができる。
【００９１】
成分（Ｄ）としては、例えば１，１−ジ（ｔ−ブチルパーオキシ）シクロヘキサン、ｔ−ブチルパーオキシイソプロピルカーボネート、ｔ−アミルパーオキイシイソプロピルカーボネート、メチルエチルケトンパーオキサイド、ｔ−ブチルパーオキシベンゾエート、ベンゾイルパーオキサイド、ジクミルパーオキサイド、クメンハイドロパーオキサイド等の有機過酸化物が挙げられる。
これらの有機過酸化物は一種を単独で使用してもよく、複数種を併用してもよい。
【００９２】
（他の成分）
マトリックス樹脂組成物に含まれうる、成分（Ａ）、成分（Ｂ）、成分（Ｃ）、及び成分（Ｄ）以外の他の成分としては、例えば無機充填剤、内部離型剤、安定剤、顔料、着色料等の添加物が挙げられる。
【００９３】
無機充填剤の種類は、特に制限はなく、例えば、炭酸カルシウム、炭酸マグネシウム、水酸化アルミニウム、水酸化マグネシウム、水酸化カルシウム、シリカ、溶融シリカ、硫酸バリウム、酸化チタン、酸化マグネシウム、酸化カルシウム、酸化アルミニウム、リン酸カルシウム、タルク、マイカ、クレー、ガラスパウダー等の公知の材料を使用することができる。
これらの無機充填剤は一種を単独で使用してもよく複数種を併用してもよい。
【００９４】
内部離型剤の種類には、特に制限はなく、例えばリン酸エステル系誘導体、ステアリン酸亜鉛等の脂肪酸金属塩、ジアルキルスルホコハク酸ナトリウム等の界面活性剤等の公知の材料を使用することができる。
これらの内部離型剤は一種を単独で使用してもよく複数種を併用してもよい。
【００９５】
（各成分の割合）
マトリックス樹脂組成物における成分（Ａ）の含有量は、マトリックス樹脂組成物の総質量に対し、５０〜９５質量％が好ましく、６０〜８５質量％がより好ましい。
マトリックス樹脂組成物における成分（Ａ）の含有量が前記下限値以上であれば、得られる成形体の機械的特性がより優れる。
マトリックス樹脂組成物における成分（Ａ）の含有量が前記上限値以下であれば、ＳＭＣ製造時におけるマトリックス樹脂組成物の炭素繊維束への含浸性がより優れる。
【００９６】
マトリックス樹脂組成物における成分（Ｂ）の含有量は、成分（Ａ）が有する水酸基１個に対する成分（Ｂ）のイソシアネート基の数が０．１個以上１．０個以下となる量が好ましい。
成分（Ａ）が有する水酸基１個に対する成分（Ｂ）のイソシアネート基の数が０．１個以上であれば、マトリックス樹脂組成物を充分に増粘させることができる。
成分（Ａ）が有する水酸基１個に対する成分（Ｂ）のイソシアネート基の数が１．０個以下であれば、余分なイソシアネート基が水分と反応して発泡し、成形後に気泡が成形物（すなわち繊維強化複合材料）内部に残ることを抑制できる。
【００９７】
成分（Ａ）が有する水酸基１個に対する成分（Ｂ）のイソシアネート基の数は、０．３個以上０．８個以下がより好ましい。
マトリックス樹脂組成物における成分（Ｂ）の含有量は、マトリックス樹脂組成物の総質量に対し、５〜２５質量％が好ましく、１５〜２５質量％がより好ましい。
【００９８】
マトリックス樹脂組成物における成分（Ｃ）の含有量は、成分（Ａ）の１００質量部に対し、０．００１〜０．１質量部が好ましく、０．０３〜０．０５質量部がより好ましい。
マトリックス樹脂組成物における成分（Ｃ）の含有量が前記下限値以上であれば、加熱加圧成形時にＳＭＣが充分な流動性を示す。また、その流動性の経時的な低下が生じにくい。
マトリックス樹脂組成物における成分（Ｃ）の含有量が前記上限値以下であれば、加熱加圧成形時に充分に速い硬化速度が得られ、速硬化性に優れる。また、硬化物が充分に架橋し、優れた面方向品質性が得られる。
【００９９】
マトリックス樹脂組成物における成分（Ｄ）の含有量は、成分（Ａ）の１００質量部に対し、０．１〜５質量部が好ましく、０．５〜３質量部がより好ましい。
マトリックス樹脂組成物における成分（Ｄ）の含有量が前記下限値以上であれば、加熱加圧成形時に充分に速い硬化速度が得られ、速硬化性に優れる。
マトリックス樹脂組成物における成分（Ｄ）の含有量が前記上限値以下であれば、加熱加圧成形時にＳＭＣが充分な流動性を示す。
【０１００】
マトリックス樹脂組成物は、他の成分として、１００℃以上の温度において前記の重合禁止作用を示す、水酸基を有する化合物をさらに含んでもよい。しかし、水酸基を有するこの化合物は、増粘効果を阻害する、ラジカル捕捉作用が充分に作用しない等の懸念が生じうる。そのため、マトリックス樹脂組成物において、１００℃以上の温度において前記の重合禁止作用を示す、水酸基を有する化合物の含有量は少ないほど好ましく、例えば成分（Ａ）の１００質量部に対し、０．０１質量部以下が好ましく、含まないことが特に好ましい。
【０１０１】
ＳＭＣ前駆体の２５℃における初期増粘後の粘度は、１０〜５００Ｐａ・ｓが好ましく、２０〜３００Ｐａ・ｓがより好ましい。ここで「初期増粘」とは、ＳＭＣ前駆体を２５℃で６０分保持した時点での粘度を意味する。
ＳＭＣ前駆体の２５℃における初期増粘後の粘度が前記上限値以下であれば、マトリックス樹脂組成物の炭素繊維束への含浸性がより優れる。
ＳＭＣ前駆体の２５℃における初期増粘後の粘度が前記下限値以上であれば、ＳＭＣが充分な形態保持性を有し、取り扱い性がより優れる。
【０１０２】
マトリックス樹脂組成物は、成分（Ａ）、成分（Ｂ）、及び成分（Ｃ）、ならびに必要に応じて使用する成分（Ｄ）及び他の成分を混合することにより調製できる。
混合方法としては、各成分を均一に分散又は溶解できればよく、従来から用いられる一般的な方法を用いることができる。例えば、マトリックス樹脂組成物を構成する各成分を同時に混合して調製してもよく、あるいは、必要に応じて予め成分（Ｂ）以外の成分を混合し、得られた混合物と成分（Ｂ）とを、含浸工程の直前に混合してもよい。
【０１０３】
混合操作には、三本ロールミル、プラネタリミキサー、ニーダー、万能撹拌機、ホモジナイザー、ホモディスペンサー等の混合機を用いることができるが、これらに限定されるものではない。
【０１０４】
（増粘工程）
ＳＭＣを得るために、ＳＭＣ前駆体中のマトリックス樹脂組成物を増粘させる方法としては、特に限定されないが、例えば、含浸工程で得られたＳＭＣ前駆体を、ほぼ等温で保持することにより、炭素繊維基材に含浸されたマトリックス樹脂組成物中の成分（Ａ）と成分（Ｂ）とを反応させてＳＭＣ前駆体を増粘させることができる。
ここで、「ほぼ等温」とは、保持温度の振れが±５℃以下であることを意味する。
【０１０５】
保持温度及び時間は、成分（Ａ）及び成分（Ｂ）の種類や量に応じて適宜設定できる。通常は、保持温度が１０〜５０℃程度、保持時間が数日〜数十日間（例えば７〜５０日間）程度とされる。
【０１０６】
前述した製造方法で得られるＳＭＣは、複数のチョップド炭素繊維束と、マトリックス樹脂組成物の増粘物とを含む。前述のように、マトリックス樹脂組成物中の成分（Ａ）が有する水酸基と成分（Ｂ）が有するイソシアネート基とが反応すると、エチレン性不飽和基含有プレポリマーが生じ、マトリックス樹脂組成物が増粘する。したがって、マトリックス樹脂組成物の増粘物は、エチレン性不飽和基含有プレポリマーを含む。一方、増粘前のマトリックス樹脂組成物は、エチレン性不飽和基含有プレポリマーを実質的に含まない。
【０１０７】
ＳＭＣの総質量に対する炭素繊維束の含有量の好ましい範囲は、前述のＳＭＣ前駆体の総質量に対する炭素繊維束の含有量の好ましい範囲と同様である。
ＳＭＣにおける炭素繊維束の目付けは、例えば５００〜２５００ｍｇ／ｍ２とすることができる。
【０１０８】
本発明の製造方法で製造されたＳＭＣを加熱加圧成形することで、繊維強化複合材料である成形体が得られる。
本発明の製造方法で製造されたＳＭＣを用いて得られる成形体は、本発明の製造方法で製造されたＳＭＣのみを用いて得られたものであってもよく、本発明の製造方法で製造されたＳＭＣと他の部材とを組み合わせて得られたものであってもよい。
【０１０９】
ＳＭＣを成形する際の成形条件は、特に限定されず、例えば金型温度１４０℃、圧力８ＭＰａの条件で２分間加熱加圧する条件が挙げられる。
成形体としては、特に限定されず、例えば部分的に肉厚の異なる成形体、リブ、ボスを有する成形体等であってよい。
成形体の用途としては、特に限定されず、例えば自動車の外板、内装材及び構造材料等が挙げられる。
【０１１０】
以上説明したように、本発明においては、方法（Ｉ）で算出される嵩密度が６０〜４００ｇ／Ｌであり、好ましくは、さらに方法（ＩＩ）で算出されるカンチレバー値が１００ｍｍ以上である長尺の炭素繊維束が裁断された複数のチョップド炭素繊維束にマトリックス樹脂組成物を含浸させてＳＭＣを製造する。
このような長尺の炭素繊維束を用いることで、ＳＭＣの製造時や成形時にチョップド炭素繊維束の厚みが急激に変化しにくくなる。また、チョップド炭素繊維束が剛直であり、チョップド炭素繊維束同士が３次元的ネットワークを形成しやすくなる。そのため、引張強度や引張弾性率、曲げ強度や曲げ弾性率等の機械的強度が高い成形体が得られるＳＭＣを製造できる。
【０１１１】
本発明においては、方法（Ｉ）で算出される嵩密度が６０〜４００ｇ／Ｌであるとともに、平均幅Ｗ（ｍｍ）及び平均厚みＨ（ｍｍ）が上述の式（１）及び式（２）を満たす長尺の炭素繊維束を用いることができる。
このような長尺の炭素繊維束は、裁断安定性に優れるため、裁断工程に用いると得られるチョップド炭素繊維束の形態安定性が良好となる傾向にある。
また、さらに方法（ＩＩ）で算出されるカンチレバー値が１００ｍｍ以上である長尺の炭素繊維束を使用することにより、成形品の機械的特性をさらに高めることができる。
なお、本発明のＳＭＣの製造方法は、前記方法には限定されず、本発明の趣旨を逸脱しない範囲内で、構成の付加、省略、置換、及びその他の変更が可能である。
【実施例】
【０１１２】
以下、実施例によって本発明を具体的に説明するが、本発明は以下の記載によっては限定されない。【０１１３】
（使用材料）
使用した材料を以下に示す。【０１１４】
炭素繊維束（Ｉ）：フィラメント数が１５０００本の炭素繊維束（三菱ケミカル株式会社製、ＴＲ５０Ｓ  １５Ｌ）。【０１１５】
＜成分（Ａ）＞
成分（Ａ１）：エポキシ（メタ）アクリレート樹脂と不飽和ポリエステル樹脂との混合物（日本ユピカ株式会社製、製品名：ネオポール（登録商標）８１１３）。【０１１６】
＜成分（Ｂ）＞
成分（Ｂ１）：変性ジフェニルメタンジイソシアネート（三井化学株式会社製、製品名：コスモネート（登録商標）ＬＬ）。【０１１７】
＜成分（Ｃ）＞
成分（Ｃ１）：１，４−ベンゾキノン（精工化学株式会社製）。１００℃以上の温度において重合禁止作用を有する。【０１１８】
＜成分（Ｄ）＞
成分（Ｄ１）：１，１−ジ（ｔ−ブチルパーオキシ）シクロヘキサンの７５質量％溶液（日油株式会社製、製品名：パーヘキサ（登録商標）Ｃ−７５（ＥＢ））。
成分（Ｄ２）：ｔ−ブチルパーオキシイソプロピルカーボネートの７４質量％溶液（化薬アクゾ株式会社製、製品名：カヤカルボン（登録商標）ＢＩＣ−７５）。【０１１９】
＜他の成分＞
成分（Ｅ１）：内部離型剤（リン酸エステル系誘導体組成物）（アクセルプラスチックリサーチラボラトリー社製、製品名：ＭＯＬＤ  ＷＩＺ  ＩＮＴ−ＥＱ−６）。【０１２０】
（炭素繊維束の嵩密度の測定）
炭素繊維束の嵩密度の測定は、以下の手順Ｉ−１〜Ｉ−２により行った。
（手順Ｉ−１）炭素繊維束を繊維長が２５ｍｍとなるようにロータリーカッターで裁断した切断片１００ｇを２Ｌのメスシリンダー（Φ８８ｍｍ、高さ４８５ｍｍの円柱状）に充填した。
（手順Ｉ−２）メスシリンダー内の切断片の上部から均一に５００ｇの荷重をかけ、体積に変化が無くなったときの充填された切断片の総体積（Ｌ）を測定し、切断片の総質量（１００ｇ）を切断片の総体積（Ｌ）で除して嵩密度を算出した。【０１２１】
（炭素繊維束のカンチレバー値の測定）
炭素繊維束のカンチレバー値の測定は、以下の手順ＩＩ−１〜ＩＩ−６により行った。
（手順ＩＩ−１）炭素繊維束から長さ４０ｃｍの試験用炭素繊維束を切り出した。
（手順ＩＩ−２）水平面と、水平面の一端から下方に向かって傾斜する、傾斜角度が４５度の斜面とを有する測定台の、水平面上に試験用炭素繊維束を載せ、試験用炭素繊維束の長さ方向の第１の端部を斜面と水平面との境界線Ａに合わせた。試験用炭素繊維束の上に押さえ板を載せ、押さえ板の端部を境界線Ａに合わせた。
（手順ＩＩ−３）押さえ板を斜面側に水平方向に２ｃｍ／秒で移動させ、試験用炭素繊維束の第１の端部が斜面と接触した時点で押さえ板の移動を停止させた。
（手順ＩＩ−４）手順ＩＩ−３における押さえ板の移動距離ｘ（ｍｍ）を測定した。
（手順ＩＩ−５）試験用炭素繊維束を裏返し、さらに長さ方向に反転させて長さ方向の第２の端部を境界線Ａに合わせ、手順ＩＩ−２〜ＩＩ−４と同じ手順で押さえ板の移動距離ｙ（ｍｍ）を測定した。
（手順ＩＩ−６）炭素繊維束のカンチレバー値として、移動距離ｘと移動距離ｙとの平均値を算出した。【０１２２】
（ＳＭＣの樹脂含浸性の評価）
ＳＭＣ前駆体を得た際に、樹脂含浸性を目視と触感で確認し、以下の評価基準で評価した。
Ａ：マトリックス樹脂組成物が、チョップド炭素繊維束に充分に含浸している。
Ｂ：マトリックス樹脂組成物が、チョップド炭素繊維束に含浸していない部分が若干確認される。
Ｃ：マトリックス樹脂組成物が、チョップド炭素繊維束に含浸していない部分が数多く確認される。【０１２３】
（成形体の機械的強度の評価）
得られたＳＭＣを、成形用金型にチャージ率（金型面積に対するＳＭＣの面積の割合）６５％でチャージし、金型温度１４０℃、圧力８ＭＰａの条件で２分間加熱加圧して硬化させ、厚さ２ｍｍ、３００ｍｍ角の平板状の炭素繊維強化プラスチック（ＣＦＲＰ）成形体（成形板）を得た。【０１２４】
得られた成形板のうち、問題なく成形できたものについて、長さ２５０ｍｍ、幅２５ｍｍの引張試験片を切り出した。共和電業製ひずみゲージＫＦＧＳ−２０−１２０−Ｃ１−１１Ｌ１Ｍ２Ｒを試験片に貼り、１００ｋＮインストロン万能試験機を用い、ゲージ長１５０ｍｍ、クロスヘッド速度２．０ｍｍ／分で引張強度・弾性率試験を実施し、引張強度及び引張弾性率を測定した。
測定した試験片の数はｎ＝６とし、平均値をそれぞれ成形板の引張強度、引張弾性率とした。引張強度や引張弾性率が高いほど、機械的強度に優れる。
引張強度としては、炭素繊維の含有率（炭素繊維含有量）が６０質量％のときは、２５０ＭＰａ以上が好ましい。引張弾性率としては、３５ＧＰａ以上が好ましい。【０１２５】
また、得られた成形板のうち、成形が問題なくできたものについて、長さ６０ｍｍ、幅２５ｍｍの曲げ試験片を切り出した。５ｋＮインストロン万能試験機を用い、Ｌ／Ｄ＝１６、クロスヘッド速度１．４ｍｍ／分で３点曲げ強度・曲げ弾性率試験を実施し、曲げ強度及び曲げ弾性率を測定した。
測定した試験片の数はｎ＝６とし、平均値をそれぞれ成形板の曲げ強度、曲げ弾性率とした。曲げ強度や曲げ弾性率が高いほど、機械的強度に優れる。
曲げ強度としては、炭素繊維の含有率（炭素繊維含有量）が６０質量％の時は、４００ＭＰａ以上が好ましい。曲げ弾性率としては、３０ＧＰａ以上が好ましい。【０１２６】
（実施例１）
＜サイジング処理炭素繊維束の製造＞
炭素繊維束（Ｉ）に対し、以下の手順でサイジング剤を付与してサイジング処理炭素繊維束を製造した。
内部に浸漬ローラーを有する浸漬槽内に、サイジング剤の水分散液を満たし、該水分散液中に炭素繊維束（Ｉ）を浸漬した。その後、熱風乾燥することによってサイジング処理炭素繊維束を得た。得られたサイジング処理炭素繊維束はボビンに巻き取った。
得られたサイジング処理炭素繊維束のカンチレバー値は、１５２ｍｍであった。【０１２７】
＜チョップド炭素繊維束の製造＞
得られたサイジング処理炭素繊維束に対し、チョップド炭素繊維束の平均厚みＨが１００μｍ、平均幅Ｗが１．５ｍｍとなるように、振動による開繊及び複数の刃物による分繊を行った後、ロータリーカッターで裁断し、繊維長２５ｍｍのチョップド炭素繊維束を得た。得られたチョップド炭素繊維束の形態は安定しており、この裁断に際して、炭素繊維束の切り損じや巻き付きによるトラブルは生じなかった。このチョップド炭素繊維束の嵩密度は、１３３ｇ／Ｌであった。【０１２８】
＜マトリックス樹脂組成物の調製＞
成分（Ａ１）の１００質量部、成分（Ｄ１）の０．５質量部、成分（Ｄ２）の０．５質量部、成分（Ｅ１）の０．３５質量部、成分（Ｂ１）の２２．０質量部、成分（Ｃ１）の０．０４質量部を、万能撹拌機を用いて充分に混合撹拌し、マトリックス樹脂組成物を得た。【０１２９】
＜ＳＭＣの製造＞
得られたマトリックス樹脂組成物を、ドクターブレードを用いてポリエチレン製フィルム（キャリアフィルム）上に厚さ１．０ｍｍになるように塗布し、その上に繊維長２５ｍｍのチョップド炭素繊維束を、炭素繊維束の目付が略均一になるように、かつ炭素繊維束の方向がランダムになるように散布した。別のポリエチレン製のキャリアフィルム上に、同じマトリックス樹脂組成物を厚さ１．０ｍｍになるように塗布し、前記の散布した炭素繊維束上に、マトリックス樹脂組成物側が対向するように重ね、積層体を得た。この積層体を、ロールの間に通して押圧して、マトリックス樹脂組成物を炭素繊維束に含浸させてＳＭＣ前駆体を得た。
得られたＳＭＣ前駆体を室温（２３℃）にて１６８時間（７日間）静置した。これにより、ＳＭＣ前駆体中のマトリックス樹脂組成物を充分に増粘させてＳＭＣを得た。得られたＳＭＣの総質量に対する炭素繊維の含有率（炭素繊維含有量）は５０質量％であった。また、ＳＭＣにおける炭素繊維の目付けは２０００ｍｇ／ｍ２であった。【０１３０】
（実施例２〜７、比較例１〜３）
サイジング処理炭素繊維束のカンチレバー値、嵩密度、チョップド炭素繊維束の繊維長、平均厚みＨ、平均幅Ｗ、及び炭素繊維含有量を表１に示すように変更した以外は、実施例１と同様にしてＳＭＣを製造した。【０１３１】
各例の製造条件及び評価結果を表１に示す。【０１３２】
【表１】
2019220846.tif 000003
【０１３３】
表１に示すように、実施例１〜３及び実施例５〜７では、ＳＭＣ製造時におけるマトリックス樹脂組成物の炭素繊維束への含浸性に優れていた。また、実施例１〜３及び実施例５〜７のＳＭＣを用いて得た成形体は、比較例１〜３に比べて機械的強度が高かった。【０１３４】
実施例４では、ＳＭＣ製造時におけるマトリックス樹脂組成物の炭素繊維束への含浸性はやや劣っていたが、比較例１〜３に比べて高い機械的強度を示した。
また、いずれの実施例においても、ＳＭＣ製造時に得られたチョップド炭素繊維束の形態は安定しており、前記裁断工程において、炭素繊維束の切り損じや巻き付きによるトラブルは生じなかった。
【符号の説明】
【０１３５】
１０  測定台
１２  水平面
１４  斜面
１００  試験用炭素繊維束
１０２  第１の端部
１０４  第２の端部
２００  押さえ板
２０２  端部
Ａ  境界線
【図１】
2019220846.tif 000004
【図２】
2019220846.tif 000005
【図３】
2019220846.tif 000006
【図４】
2019220846.tif 000007
【国際調査報告】
2019220846.tif 000008
2019220846.tif 000009
2019220846.tif 000010
2019220846.tif 000011